(57)【要約】【課題】強度と難燃性が高く、ピリングが発生しにくく、品位を高く維持できる難燃ストレッチ織物及びこれを用いた衣類を提供する。【解決手段】本発明の難燃ストレッチ織物(1)は、アラミド繊維とその他の繊維と制電繊維を含む混紡紡績糸を経糸(2)とし、アラミド繊維とその他の繊維と制電繊維を含む混紡紡績糸と弾性繊維糸を一体的に撚った合撚糸を緯糸(3)とし、緯糸(3)の混紡紡績糸のアラミド繊維混率は、経糸(2)の混紡紡績糸のアラミド繊維混率に比べて相対的に低い。【選択図】図１
2014208930.tif 000002
【特許請求の範囲】
【請求項１】
アラミド繊維とその他の繊維と制電繊維を含む混紡紡績糸を経糸とし、アラミド繊維とその他の繊維と制電繊維を含む混紡紡績糸と弾性繊維糸を一体的に撚った合撚糸を緯糸とした難燃ストレッチ織物であって、
前記緯糸の混紡紡績糸のアラミド繊維混率は、経糸の混紡紡績糸のアラミド繊維混率に比べて相対的に低いことを特徴とする難燃ストレッチ織物。
【請求項２】
前記緯糸の混紡紡績糸のアラミド繊維混率は、経糸の混紡紡績糸のアラミド繊維混率に比べて１５質量％以上低い請求項１に記載の難燃ストレッチ織物。
【請求項３】
前記その他の繊維は、ウール、難燃レーヨン、難燃アクリル及びポリエステルから選ばれる少なくとも一つの繊維である請求項１又は２に記載の難燃ストレッチ織物。
【請求項４】
前記合撚糸は、紡績糸２本と弾性繊維糸１本を一体的に撚った合撚糸である請求項１〜３のいずれか１項に記載の難燃ストレッチ織物。
【請求項５】
前記難燃ストレッチ織物を１００質量％としたとき、下記に示す混率である請求項１〜４のいずれか１項に記載の難燃ストレッチ織物。
（１）m-アラミド繊維：５０〜８０％
（２）p-アラミド繊維：０〜５質量％
（３）その他の繊維：１０〜４５質量％
（４）制電繊維：０．１〜１質量％
（５）弾性繊維：１．５〜４質量％
【請求項６】
前記難燃ストレッチ織物の難燃性が、JIS L 1091 A-4法試験における１２秒接炎で炭火長が１５ｃｍ以下、残炎・残塵が２秒以下である請求項１〜５のいずれか１項に記載の難燃ストレッチ織物。
【請求項７】
前記難燃ストレッチ織物のストレッチ性が、JIS L 1096 B法試験におけるヨコ伸長率が９％以上である請求項１〜６のいずれか１項に記載の難燃ストレッチ織物。
【請求項８】
前記難燃ストレッチ織物のピリング性が、JIS L 1076 A(コルク)法において３０時間で３級以上である請求項１〜７のいずれか１項に記載の難燃ストレッチ織物。
【請求項９】
請求項１〜８のいずれか１項に記載の難燃ストレッチ織物を縫製した衣類。
【発明の詳細な説明】
【技術分野】
【０００１】
本発明は、アラミド繊維と弾性繊維を含む難燃ストレッチ織物及びこれを用いた衣類に関する。
【背景技術】
【０００２】
作業服、ユニホームなどの衣類は難燃性とストレッチ性が要求される場合がある。難燃性はボイラー、ガスなどの高温物質を取り扱う工場などでは必須であり、ストレッチ性は作業性の向上のために必要である。本出願人はウールと難燃レーヨンと難燃アクリルからなる混紡糸を使用した織物とこれを用いた作業服を特許文献１で提案している。特許文献２には弾性繊維を芯とし、ウールなどの短繊維と合成繊維マルチフィラメントの鞘繊維でカバーリングした複合紡績糸が提案されている。特許文献３には獣毛繊維糸と常圧可染ポリエステル繊維糸との交撚糸で構成される衣類が提案されている。
【０００３】
従来の難燃織物及びこれを用いた衣類は難燃性に問題があり、さらに高い難燃性が求められている。難燃性を高くするにはアラミド繊維などの耐熱性繊維を混紡する手段がある。しかし、アラミド繊維を混紡すると、ピリング性が低くなるという新たな問題が発生する。これは、アラミド繊維は他の混紡繊維に比べて強度が高く、毛玉(ピル)が発生しても脱落しないからである。毛玉(ピル)が発生すると品位に欠ける問題がある。
【先行技術文献】
【特許文献】
【０００４】
【特許文献１】特開２００８−２０８５０９号公報
【特許文献２】特開２０１０−２０９４８７号公報
【特許文献３】特開平１０−０７７５４２号公報
【発明の概要】
【発明が解決しようとする課題】
【０００５】
本発明は前記従来の問題を解決するため、強度と難燃性が高く、ピリングが発生しにくく、品位を高く維持できる難燃ストレッチ織物及びこれを用いた衣類を提供する。
【課題を解決するための手段】
【０００６】
本発明の難燃ストレッチ織物は、アラミド繊維とその他の繊維と制電繊維を含む混紡紡績糸を経糸とし、アラミド繊維とその他の繊維と制電繊維を含む混紡紡績糸と弾性繊維糸を一体的に撚った合撚糸を緯糸とした難燃ストレッチ織物であって、前記緯糸の混紡紡績糸のアラミド繊維混率は、経糸の混紡紡績糸のアラミド繊維混率に比べて相対的に低いことを特徴とする。
【０００７】
本発明の衣類は、前記の難燃ストレッチ織物を縫製したものである。
【発明の効果】
【０００８】
本発明の難燃ストレッチ織物は、アラミド繊維とその他の繊維と制電繊維を含む混紡紡績糸を経糸とし、アラミド繊維とその他の繊維と制電繊維を含む混紡紡績糸と弾性繊維糸を一体的に撚った合撚糸を緯糸とし、前記緯糸の混紡紡績糸のアラミド繊維混率は、経糸の混紡紡績糸のアラミド繊維混率に比べて相対的に低いことにより、織物が収縮して緯糸が大きく屈曲しても、緯糸中のアラミド繊維混率が低い分、ピリングが発生しにくくなり、織物の品位を高く維持できる。この性質は衣類に縫製した後も同様であり、摩擦によるピリングが発生しにくくなり、衣類の品位を高く維持できる。加えて、アラミド繊維を混紡していることにより強度と難燃性を高く維持し、緯糸に弾性繊維を使用していることによりヨコ方向にストレッチ性を与えて人体の動きを阻害しない衣類とすることができる。
【図面の簡単な説明】
【０００９】
【図１】図１Ａは本発明の一実施例の織物を模式的に示す断面図、図１Ｂは同織物が収縮したときの模式的断面図である。
【図２】図２Ａは本発明の別の実施例の織物を模式的に示す断面図、図２Ｂは同織物が収縮したときの模式的断面図である。
【図３】図３は本発明の一実施例における弾性繊維糸を一体的に撚った合撚糸の模式的説明図である。
【発明を実施するための形態】
【００１０】
本発明は、次のような着想から生まれ完成したものである。難燃性を高めるためにはアラミド繊維を混紡するのが好ましく、人体の動きを阻害させないためにはヨコ方向に弾性繊維を伸長させた状態で製織することが好ましい。しかし、ヨコ方向に弾性繊維を伸長させた状態で製織すると、織物にした後、緊張状態をほどいてフリーにしたときヨコ方向に織物が収縮する。織物がヨコ方向に収縮すると緯（ヨコ）糸が大きく屈曲して突出し、摩擦を受けるとこの突出部の先端でピリングが発生しやすくなり、織物の品位を低下させてしまうことがわかった。
【００１１】
この現象を図面により説明する。図１Ａは本発明の一実施例の平組織の織物を模式的に示す断面図、図１Ｂは同織物が収縮したときの模式的断面図である。織物１は経糸２と緯糸３で構成され、織機上では図１Ａに示すように緯糸３は伸長（ドラフト）させた状態に保持される。経糸２は一例として４７００本である。織機で織物が製織された後、織物生地は反物としてロールに巻かれるが、染色や高次加工、縫製の際には織物はフリーの状態になる。この状態を図１Ｂに示す。織機上の織物幅Ｌ0はフリーの状態ではＬ1まで収縮する。そうすると緯（ヨコ）糸が大きく屈曲して突出し、摩擦を受けるとこの突出部の先端でピリング４が発生する。Ｌ1／Ｌ0は７６〜８４％が好ましい。
【００１２】
図２Ａは本発明の別の実施例の２／２綾組織の織物を模式的に示す断面図、図２Ｂは同織物が収縮したときの模式的断面図である。織物５は経糸６ａ，６ｂと緯糸７で構成され、図１Ａ，Ｂと同様に織機上の織物幅Ｌ0はフリーの状態になるとＬ1まで収縮し、緯（ヨコ）糸が大きく屈曲して突出し、摩擦を受けるとこの突出部の先端でピリング８が発生する。
【００１３】
本発明の難燃ストレッチ織物は、前記のように織物が収縮して緯糸が大きく屈曲しても、緯糸中のアラミド繊維混率が低い分、ピリングが発生しにくくなり、織物の品位を高く維持できる。緯糸の混紡紡績糸のアラミド繊維混率は、経糸の混紡紡績糸のアラミド繊維混率に比べて１５質量％以上低いことが好ましく、さらには２０質量％以上が好ましく、さらに好ましくは２５質量％以上である。
【００１４】
本発明において、その他の繊維はウール、難燃レーヨン、難燃アクリル及びポリエステルから選ばれる少なくとも一つの繊維が好ましい。その他の繊維を加えるのは着心地を良くするためとコスト低減のためである。アラミド繊維だけでは着心地は良くなく、コストも高い問題がある。
【００１５】
各繊維の混率は、難燃ストレッチ織物を１００質量％としたとき、下記の範囲が好ましい。下記の範囲であれば、強度と難燃性とストレッチ性、着心地及びコストを満足できる。
（１）m-アラミド繊維：５０〜８０質量％
（２）p-アラミド繊維：０〜５質量％
（３）その他の繊維：１０〜４５質量％
（４）制電繊維：０．１〜１質量％
（５）弾性繊維：１．５〜４質量％
【００１６】
難燃ストレッチ織物の難燃性は、JIS L 1091 A-4法試験における１２秒接炎で炭火長１５ｃｍ以下が好ましく、さらに好ましくは１０ｃｍ以下である。残炎・残塵は２秒以下が好ましく、さらに好ましくは１秒以下である。前記であれば難燃性を満足する。
【００１７】
難燃ストレッチ織物のストレッチ性は、JIS L 1096 B法試験におけるヨコ伸長率９％以上が好ましく、さらに好ましくは１２％以上である。前記であればストレッチ性を満足する。
【００１８】
難燃ストレッチ織物のピリング性は、JIS L 1076 A(コルク)法において３０時間で３級以上が好ましく、さらに好ましくは２０時間で３−４級以上である。前記であれば作業服などにおいてはピリング性を満足し、品位の低下を防止できる。現行品はほとんどが３０時間で１級である。
【００１９】
本発明で使用する合撚糸は、紡績糸２本と弾性繊維糸１本を一体的に撚った合撚糸が好ましい。図面で説明すると、図３は本発明の一実施例における弾性繊維糸を一体的に撚った合撚糸の模式的説明図である。この合撚糸９は、アラミド繊維とその他の繊維と制電繊維を含む混紡紡績糸１０ａ，１０ｂと弾性繊維糸１１を一体的に撚った糸である。一体的に撚る際には、弾性繊維糸１１を１．５〜３．０倍伸長（ドラフト）しながら撚るのが好ましい。弾性糸としては、例えばオペロンテックス社製、商品名“ライクラ”（エーテル系ポリウレタン糸）、日清紡社製、商品名“モビロン” （ポリエステル系ポリウレタン糸）等がある。
【００２０】
本発明の衣類は、前記の難燃ストレッチ織物を縫製した衣類である。衣類としては作業着、ユニホームなど、難燃性とストレッチ性が求められる衣類であれば適用できる。
【００２１】
ウールを用いる場合は、ウールを難燃化してもよい。難燃化はIWS(国際羊毛事務局)が開発したザプロ(ZIRPRO)加工が好ましい。ザプロ(ZIRPRO)加工は、酸性（ｐＨ３以下）において、チタニウムあるいはジルコニウムのアニオン性錯塩化合物を６０〜７０℃でウールに結合させ、ウールが元来持っている難燃性をさらに高める加工のことである。樹脂加工ではないので、ウールの優れた風合い損なうこともない。本発明においてはジルコニウムのアニオン性錯塩化合物を使用するのが好ましい。変色を伴わないからである。チタニウム化合物は安価であるが黄色変色を伴う場合がある。
【００２２】
本発明の織物は、平織、綾織（斜文織）、朱子織など任意の組織を採用できる。
【００２３】
本発明の織編物の経糸の紡績糸は双糸が好ましい。双糸とは２本の単糸を撚り合わせた糸である。双糸を使う理由は、製織時の張力に耐える強度を付与するとともに、単糸の持つ太さムラを相殺させ、目風をきれいにするためである。
【００２４】
本発明の経糸及び緯糸に使用する双糸の好ましい繊度は２５０〜８３３dtex（１２〜４０メートル番手双糸、２／２４〜２／８０と表示）である。また、織物の好ましい目付けは１５０〜３８０ｇ／ｍ2である。
【実施例】
【００２５】
以下、実施例を用いてさらに具体的に説明する。本発明の実施例、比較例における測定方法は次のとおりとした。
（１）織物強伸度
ＪＩＳ  Ｌ  １０９６Ａ法に従って測定した。
（２）ピリング性
ＪＩＳ  Ｌ  １０７６Ａ（ＩＣＩ  コルク）法に従って測定した。
（３）ストレッチ性
ＪＩＳ  Ｌ  １０９６Ｂ法に従って測定した。
（４）難燃性（燃焼性）
難燃性は、ＪＩＳＬ １０９１ Ａ−４に従って測定した。
（５）その他の物性
ＪＩＳ又は業界規格にしたがって測定した。
【００２６】
（実施例１〜８）
１．混紡紡績糸の製造
（１）経糸用紡績糸
ｍ−アラミド繊維として帝人社製、商品名“コーネックス”（単繊維繊度３．３deci tex，繊維長
７６〜１０２mm）９４．５質量％  と、ｐ−アラミド繊維として帝人社製、商品名“テクノーラ”（単繊維繊度１．７deci tex，繊維長６４〜８９mm）５．０質量％と、制電繊維としてクラレ製、商品名“クラカーボ” （単繊維繊度３．３deci tex，繊維長７６mm）０．５質量％を混紡して繊度３３３dtex（６０メートル番手双糸、２／６０と表示）の混紡糸を得た。この混紡糸の双糸撚りはＳ撚り９６０回／ｍ，単糸撚りはＺ撚り８００回／ｍとした。
（２）緯糸用紡績糸
ｍ−アラミド繊維として帝人社製、商品名“コーネックス”（単繊維繊度３．３deci tex，繊維長
７６〜１０２mm）６４．５質量％  と、ｐ−アラミド繊維として帝人社製、商品名“テクノーラ”（単繊維繊度１．７deci tex，繊維長６４〜８９mm）５．０質量％と、その他の繊維としてポリエステル(PET)繊維（単繊維繊度３．３deci tex，繊維長７６〜１０２mm）３０．０質量％と、制電繊維としてクラレ製、商品名“クラカーボ”（単繊維繊度３．３deci tex，繊維長７６mm）０．５質量％を混紡して繊度１６６．５dtex（６０メートル番手単糸、１／６０と表示）の混紡糸を得た。この混紡糸の撚り方向と撚り数はＺ撚り８００回／ｍとした。
【００２７】
２．緯糸用合撚糸の製造
弾性糸としてオペロンテックス社製、商品名“ライクラ”（エーテル系ポリウレタン糸）、４４deci tex,１本と前記緯糸用紡績糸として製造した混紡紡績糸２本とを合撚した。ライクラは１．５〜３．０倍のドラフトをして合撚した。この合撚糸の撚り方向と撚り数はＳ撚り９６０回／ｍとした。
【００２８】
３．織物の製造
前記経糸と緯糸を用いて織物を製造した。織物組織は平組織と２／２綾組織とした。条件と結果を表１〜２にまとめて示す。
【００２９】
【表１】
2014208930.tif 000003
【００３０】
【表２】
2014208930.tif 000004
【００３１】
表１〜２に示す通り、本発明の各実施例品はピリングが３級以上であり、織物の品位を高く維持できる。この性質は衣類に縫製した後も同様であり、摩擦によるピリングが発生しにくくなり、衣類の品位を高く維持できる。また強度と難燃性を高く維持し、緯糸に弾性繊維を使用したことにより、ヨコ方向にストレッチ性を与えて人体の動きを阻害しない織物であることが確認できた。
【００３２】
（比較例１）
綾組織織物として、ヨコ伸度が高く、ピリング試験の結果も良好であった実施例６と比較するため、経糸用紡績糸と緯糸用紡績糸の繊維混率を均一とした。緯糸の弾性糸ドラフト倍率は２．５倍とし、実施例６と同様に綾組織織物を製織した。織物としての繊維混率は、m-アラミド77.0質量％,p-アラミド5.0質量％, PET14.9質量％,弾性繊維2.6質量％,制電繊維0.5質量％であった。得られた織物の目付、強伸度、ストレッチ性、難燃性（燃焼性）はほぼ実施例６と同一であったが、ピリング試験は３０時間で１級であり、好ましい織物とはならなかった。
【００３３】
（実施例９〜１１）
ポリエステル繊維を下記のウール、難燃レーヨン、難燃アクリルにそれぞれ置き換えた以外は実施例６と同様に実験した。
（１）ウール繊維
ウール繊維はオーストラリア産、メリノ種の非改質ウール（平均繊維長：７５ｍｍ）を使用した。
（２）難燃レーヨン
難燃レーヨンはオーストリア国レンチング社の商品名“ビスコースＦＲ”（平均繊維長８５ｍｍ、平均繊度３．３deci tex）を使用した。
（３）難燃アクリル
難燃アクリルはカネカ製、商品名“プロテックスＭ” （繊維長８２〜１０２ｍｍ、平均繊度３．３deci tex）を使用した。
【００３４】
条件と結果を表３にまとめて示す。
【００３５】
【表３】
2014208930.tif 000005
【００３６】
表３に示す通り、本発明の各実施例品はピリングが３級以上であり、織物の品位を高く維持できる。この性質は衣類に縫製した後も同様であり、摩擦によるピリングが発生しにくくなり、衣類の品位を高く維持できる。また強度と難燃性を高く維持し、緯糸に弾性繊維を使用したことにより、ヨコ方向にストレッチ性を与えて人体の動きを阻害しない織物であることが確認できた。実施例１〜８に比べてさらに難燃性が高いことも確認できた。
【産業上の利用可能性】
【００３７】
本発明の織物で得られた衣類は、作業服、消防服、警察出動服、ユニホーム、学生服などにも好適である。
【符号の説明】
【００３８】
１,５  織物
２,６ａ,６ｂ  経糸
３,７  緯糸
４,８  ピリング
９  合撚糸
１０ａ,１０ｂ  混紡紡績糸
１１  弾性繊維糸
【図１】
2014208930.tif 000006
【図２】
2014208930.tif 000007
【図３】
2014208930.tif 000008